25 mL 유리병 에 1 , 6 - 헥 산디 올 디 메타크릴 레이트 10 . 5 g , 백금 - 디 비닐 테트라메틸 디 실록 산 착체 를 디 메틸 폴리 실록 산 ( 25 ℃ 에 있 어서 의 동점 도 = 205 , 000 mm 2 / s ) 에 용해 한 용액 ( 백금 원자 함유량 : 백금 원자 로서 0 . 3 질량 %) 4 . 5 g , 디페닐 ( 2 , 4 , 6 - 트리 메틸 벤조일 ) 포스핀 옥시드 0 . 105 g 을 가하 고 , 격렬 하 게 진탕 함 으로써 O / O 형 에 멀 전 을 조제 했 다 . 300 mL 의 폴리프로필렌 제 컵 에 칭량 하 여 취한 2 질량 % 폴리비닐 알코올 수용액 135 g 을 회전수 1 , 400 rpm 으로 설정 한 호모 믹서 로 교반 하 면서 앞서 조제 한 O / O 형 에 멀 전 을 첨가 하 고 , 회전수 를 3 , 000 rpm 으로 하 여 차 광하 에서 1 시간 실온 교반 하 여 ( O / O ) / W 형 에 멀 전 을 조제 했 다 . 계속 해서 얻 어 진 ( O / O ) / W 형 에 멀 전 에 파장 365 nm 의 UV - LED 로부터 1 시간 자외선 을 조사 했 다 . 이것 을 24 시간 차 광하 에서 정치 한 후 에 상청 을 디 캔 테 이 션 하 고 , 침전물 을 이온 교환수 , 이온 교환수 / 에탄올 = 50 / 50 ( 질량비 ) , 에탄올 , 에탄올 / 톨루엔 = 50 / 50 ( 질량비 ) , 톨루엔 의 순서 로 세정 · 원심 분리 하 고 , 동결 건조 를 3 시간 행함 으로써 , 마이크로캡슐 구조 를 가지 는 백색 분말 상 의 히 드 로 실릴 화 촉매 미립자 7 . 2 g ( 수율 = 48 %) 을 얻 었 다 . ICP - OES ( Agilent 730 : 애 질 런 트 · 테크놀로지 ( 주 ) 제 ) 로부터 정량 한 백금 원자 함유량 은 0 . 295 질량 % 이 며 , 레이저 회절 / 산란 식 입 도 측정 장치 ( LA - 750 : ( 주 ) 호리 바세이 사쿠 쇼 제 ) 로 측정 한 평균 입자 직경 은 16 . 1 μ m 였 다 .